СЛАБООТРАЖАЮЩЕЕ АНТИСТАТИЧЕСКОЕ ТВЕРДОЕ ПОКРЫТИЕ НА ОСНОВЕ АКРИЛАТОВ И ПОЛИАНИЛИНА, А ТАКЖЕ СПОСОБ ЕГО ПОЛУЧЕНИЯ

1. Композиция для получения антистатического покрытия, включающая смолу на акриловой основе и полианилин, модифицированный фрагментами, способными химически присоединяться к смоле на акриловой основе.
2. Композиция для получения антистатического покрытия по п.1, дополнительно включающая 1-10 частей по весу пластификатора, 1-5 частей по весу фотосенсибилизатора и 1-10 частей по весу органических растворителей, в расчете на 100 частей по весу смол на акриловой основе.
3. Композиция для получения антистатического покрытия по п.1, где смола на акриловой основе включает смесь (мет)акрилатных мономеров, включающую 20-60 частей по весу, по меньшей мере, одного полифункционального мономера, выбранного из группы соединений, содержащих, по меньшей мере, одну, предпочтительно, по меньшей мере, три, более предпочтительно, по меньшей мере, пять или шесть акрилоксигрупп и/или метакрилоксигрупп в одной молекуле, и 20-60 частей по весу полифункциональных алифатических уретанакрилатных олигомеров, содержащих, по меньшей мере, четыре алифатических группы в одной молекуле, в расчете на 100 частей по весу смол на акриловой основе.
4. Композиция для получения антистатического покрытия по п.1, где смола на акриловой основе включает: i) до 80 частей реакционно-способного олигомера, ii) 10-100 частей полифункционального мономера и iii) до 30 частей одного или нескольких бифункциональных или монофункциональных акрилатов, в расчете на 100 частей по весу смол на акриловой основе.
5. Композиция для получения антистатического покрытия по п.1, дополнительно включающая протонирующие кислоты.
6. Композиция для получения антистатического покрытия по п.1, где модифицированный полианилин является самодопированным PANi (SPANi).
7. Композиция для получения антистатического покрытия по п.1, где модифицированный полианилин получают способом, включающим двухстадийную методику: 1) получение цианатоакрилата посредством реакции гидроксиакрилата (формула (1)):
1
О=C=N-R-N=C=О
1
(R означает алкилен или арилен, включающий 10 или менее атомов углерода)
и диизоцианата (формула (2)):
2
(где R означает алкилен или арилен, включающий 10 или менее атомов углерода),
и 2) ковалентное присоединение цианатоакрилата к основным цепям полианилина с образованием полианилин-акрилатного сополимера.
8. Способ получения композиции для получения антистатического покрытия, включающий подбор смолы на акриловой основе и добавление раствора полианилина, модифицированного фрагментами, способными химически присоединяться к смоле на акриловой основе в процессе полимеризации.
9. Антистатическая пленка, сформированная с применением композиции для получения антистатического покрытия по любому из пп.1-7.
10. Антистатическая пленка по п.9, полученная способом, включающим нанесение композиции для получения антистатического покрытия на поверхность и отверждение композиции для получения антистатического покрытия при облучении УФ.
11. Способ получения антистатической пленки, включающий нанесение композиции для получения антистатического покрытия по любому из пп.1-7 на поверхность и отверждение композиции для получения антистатического покрытия при облучении УФ.
12. Модифицированный полианилин, полученный способом, включающим двухступенчатую методику: 1) получение цианатоакрилата из реакции гидроксиакрилата (формула (1)):
1
О=C=N-R-N=C=О
1
(R означает алкилен или арилен, включающий 10 или менее атомов углерода)
и диизоцианата (формула (2)):
2
(где R означает алкилен или арилен, включающий 10 или менее атомов углерода),
и 2) ковалентное присоединение цианатоакрилата к основным цепям полианилина с образованием полианилин-акрилатного сополимера.
13. Способ получения модифицированного полианилина, включающий двухступенчатую методику: 1) получение цианатоакрилата из реакции гидроксиакрилата (формула (1)):
1
О=C=N-R-N=C=О
1
(R означает алкилен или арилен, включающий 10 или менее атомов углерода)
и диизоцианата (формула (2)):
2
(где R означает алкилен или арилен, включающий 10 или менее атомов углерода),
и 2) ковалентное присоединение цианатоакрилата к основным цепям полианилина с образованием полианилин-акрилатного сополимера.